(57)【要約】【課題】シリコンゴム材料から形成される取っ手部分１２と、本体部分１１とから成る水切りボール１０を提供すること。【解決手段】シリコンゴム材料から形成される取っ手部分１２と、本体部分１１とから成る水切りボール１０。【選択図】図１
2007050252.tif 000002
【特許請求の範囲】
【請求項１】
取っ手部分および本体部分を有する水切りボールであって、この本体部分の材料がシラスティックであることを特徴とする水切りボール。
【発明の詳細な説明】
【技術分野】
【０００１】
本発明は、その本体部分がシラスティック材料から形成される水切りボールに関する。更に本発明は、係る水切りボールの製造方法に関する。
【背景技術】
【０００２】
現在、市場の大部分の水切りボール（コランダー）の本体部分はステンレス鋼で形成されており、それは腐食に対して耐性があり、強度が高く、高温および酸化に対しても耐性があり、剛性が高く、清潔かつ大変滑らかであって、その構造において洗練されており魅力的である。従って、ステンレス鋼製水切りボールは、長い間市場では重要な位置にある。
【０００３】
しかしながら、ステンレス鋼製水切りボールには、その原材料として鋼を必要とし、これは加工を行うにあたって必要となる条件が高く、高価なものとなる。従って、水切りボールを製造するにあたっては、ステンレス鋼に替わるものとして、容易に加工できるとともに、低価格であって同時にステンレス鋼の長所をそのまま有する新材料が必要とされる。
【０００４】
先行技術は、樹脂で形成された多くの台所用品を提供してきた。例えば、特許文献１および特許文献２は、シリコンゴム粉末によって改良されたポリスチレン組成物を開示しており、この組成物は、衝撃に強く、食品を冷凍および加熱するための台所用品を含む様々な分野で使用することができる。
【０００５】
また、特許文献３は、電子レンジ用に使用される台所用品を開示している。熱可塑性ポリエステル樹脂を基礎とするこの台所用品は、その表面にシロキサン樹脂ドープを塗布されており、食品が台所用品に付着しにくく、その洗浄を容易にする。
【特許文献１】米国特許第５，４３８，０９７号公報
【特許文献２】米国特許第５，５０２，１０７号公報
【特許文献３】米国特許第４，６２３，５６５号公報
【発明の開示】
【発明が解決しようとする課題】
【０００６】
本発明の目的は、水切りボールを製造するための合成材料を提供することにある。先行技術および調査研究に基づいて、本発明者は、水切りボールを形成するためには、シラスティック(Silastic) 材料（例えばシリコンゴム材料）をステンレス鋼に代えて用いることができることを発見した。水または他のいかなる溶媒にも溶解しないこのシラスティック材料は、人体に無毒、かつ無味であって、その化学的特性において安定しており、腐食および高温酸素(hot oxygen)に対する耐性が高くて変形しにくく、弾性がある。このシラスティック材料から形成された水切りボールは、ステンレス製水切りボールの全ての長所を有するだけではなく、低価格であって、シラスティック材料の容易に合成できるという特徴によって容易に加工することができる。更に、食品がこの台所用品に付着しにくいため、容易に洗浄することができ、シラスティック材料が弾性に優れているため、かかるシラスティック製水切りボールはその使用および収納が便利である。
【０００７】
従って、本発明の目的は、取っ手部分１２と、シラスティック材料から形成される本体部分１１とから成る水切りボール１０を提供することである。
【０００８】
また、本発明の別の目的は、係る水切りボール１０の製造方法を提供することにある。
【課題を解決するための手段】
【０００９】
以上の課題を解決するために、まず、請求項１に係る発明の採った手段は、後述する最良形態の説明中で使用する符号を付して説明すると、
「取っ手部分１２および本体部分１１を有する水切りボール１０であって、この本体部分１１の材料がシラスティック材料であることを特徴とする水切りボール１０」
である。
【００１０】
この場合、前記シラスティック材料は、シリコンと架橋剤を混ぜ合わせるかもしくは触媒と反応させることによって、またはそれらの両方によって形成されるものであり、前記シラスティック材料は、アルケニルとシリコンとを結合することができるポリジオルガノシロキサンである。
【００１１】
アルケニルとシリコンとを結合することができる前記ポリジオルガノシロキサンは、ビス‐メチル‐ビニルシロキサンゲルであり、前記架橋剤は、ポリオルガノハイドロシロキサンである。この架橋剤の量は、重量にして他の成分の総量の約０．１％であることが好ましく、また、この架橋剤は、過酸化物である。
【００１２】
また、前記過酸化物は、過酸化ベンゾイル、２,４‐二塩化過酸化ベンゾイル、過酸化ジクミル、過酸化ジ‐t‐ブチル、過酸化p‐l‐クロロブチル、２,５‐ジメチル‐２、５‐ビス‐t‐ブチル過酸化ヘキサン、ビス（t‐ブチル・ペルオキシ）過酸化物、２,５‐ジメチル‐２、５‐ビス（t‐ブチル・ペルオキシ）へキサン、過酸化t‐ブチル・クミルから選択されるものであり、前記過酸化物としては、２,５‐ジメチル‐２、５‐ビス‐t‐ブチル 過酸化へキサンがある。
【００１３】
そして、前記架橋剤の量は、重量にして他の成分の総量の約０.３％〜４％であり、前記触媒は、白金触媒である。一方、水切りボール１０を形成するための方法においては、シラスティック材料を型で圧縮成形するステップを備えるものであり、当然、加硫し、押圧し、焼くステップを備えるものである。
【００１４】
この場合、前記シラスティック材料は、シリコンと架橋剤とを混合するかもしくは触媒と反応させることによって、またはそれらの両方によって形成されることは前述した通りであり、前記シロキサン原材料は、アルケニルとシリコンとを結合することができるポリジオルガノシロキサンである。このアルケニルとシリコンとを結合することができる前記ポリジオルガノシロキサンは、ビス‐メチル‐ビニルシロキサンゲルであり、前記架橋剤は、ポリオルガノハイドロシロキサンである。
【００１５】
前記架橋剤の量は、重量にして他の成分の総量の約０.１％〜１０％であり、前記架橋剤は、過酸化物であり、そして、この過酸化物は、過酸化ベンゾイル、２,４‐二塩化過酸化ベンゾイル、過酸化ジクミル、過酸化ジ‐t‐ブチル、２,５‐ジメチル‐２、５‐ビス‐t‐ブチル過酸化へキサン、ビス（t‐ブチルペルオキシ）過酸化物、２,５‐ジメチル‐２、５‐ビス（t‐ブチルペルオキシ）ヘキサン、過酸化t‐ブチルクミルから選択される。
【００１６】
前記過酸化物は、２, ５‐ジメチル‐２、５‐ビス‐t‐ブチル過酸化へキサンであり、前記架橋剤の量は、重量にして他の成分の総量の約０.３％〜４％であり、さらに、前記触媒は、白金触媒であることは、前述したとおりである。
【００１７】
さて、取っ手部分１２および本体部分１１から成る本発明の水切りボール１０は、一般的な水切りボール１０と類似している。この取っ手部分１２は、先行技術にあるような、いかなる適した形状とすることができると共に、プラスチック、金属ならびに金属と木との組合せ等のいかなる適した材料を用いることができる一般的な水切りボールの取っ手部分１２と同じである。
【００１８】
本発明の技術的特徴は、シラスティック材料から形成される本体部分１１にある。
【００１９】
適切なシラスティック材料は、シリコンを架橋剤（crosslinking agent）と混ぜ合わせることによって、もしくは触媒と反応させることによって、またはそれらの両方によって生成される。例えば、アルケニルとシリコンを結合することができるポリジオルガノシロキサン（Polydiorganosiloxane）を混ぜ合わせて反応させることによって、または、互いに反応させるためにポリジオルガノシロキサンを過酸化架橋剤または白金（プラチナ）およびポリオルガノハイドロシロキサン（polyorganohydrogensiloxane）架橋剤に混ぜ合わせて生成され、シリコンゴムを製造する。
【００２０】
アルケニルとシリコンを結合することができる好適なポリジオルガノシロキサンは、ビス‐メチル‐ビニルシロキサンゲルであって、好適な重合度は７０００〜８０００である。
【００２１】
ポリオルガノハイドロシロキサン架橋剤の例は、以下の通りである。
トリメチルシロキル基（Trimethylsiloxyl）で終端となっているポリメチル硫酸シロキサン、
トリメチルシロキル基で終端となっているジメチコーン／メチル硫酸シロキサンコポリマー、
ビスメチルフェニルシロキシル基（Bismethylphenylsiloxyl）で終端となっているメチルフェニルシロキサン/メチル硫酸シロキサンコポリマー
ポリオルガノハイドロシロキサンの好適な構造式は、以下の化学式１の通りである。
【００２２】
【化１】
2007050252.tif 000003
ポリオルガノハイドロシロキサン架橋剤の量は、重量にして他の成分の量の約０.１％〜１０％である。
【００２３】
過酸化物は、過酸化ベンゾイル(benzoperoxide)、２,４‐二塩化ベンゾイル過酸化物(2,4-dichloro-benzoperoxide)、過酸化ジクミル（dicumyl peroxide）、過酸化ジ‐ｔ‐ブチル（di‐t‐butyl peroxide）、過酸化p‐１‐クロロブチリル（p‐1‐chlorobutyryl peroxide）、２,５‐ジメチル‐２(2,5-dimethyl-2)、５‐ビス‐ｔ‐ブチル過酸化ヘキサン（５-bis‐t‐butyl hexaneperoxide）、過酸化ビス（t‐ブチルペルオキシ）(bis t-butyl peroxy) peroxide)、２,５‐ジメチル‐２、５‐ビス（t‐ブチルペルオキシ）ヘキサン (2,5-dimthyl-2,5-bis (t-butyl peroxy) hexane、および過酸化t‐ブチル・クミル (t-butyl hexaneperoxide) を含む。好適な架橋剤は、２,５‐ジメチル‐２、５‐ビス‐ｔ‐ブチル過酸化ヘキサンであって、より好適な架橋剤は、日本の信越化学工業株式会社（Shin‐Etsu Silicone）によって製造されるＣ‐８、Ｃ‐８ＡまたはＣ‐８Ｂという名称で市販されている製品である。過酸化架橋剤の量は、重量にして他の成分の量の約０．３％〜４％である。
【００２４】
白金触媒の例は、白金黒、白金塩化水素酸、白金四塩化、ヒドロクロロ白金‐アルケン錯体またはヒドロクロロ白金‐メチルビニルシロキサン錯体等である。
【００２５】
シラスティック材料を製造する方法は、以下の通りである。
反応ルートＡ：ビス‐メチル・ビニルシロキサンゲル+過酸化物→製品
反応ルートＢ：ビス‐メチル・ビニルシロキサンゲル
+プロイオルガノハイドロシロキサン→（触媒：白金）製品
シラスティック材料を成形（mold）する方法は、以下の通りである。
【００２６】
圧縮成形：圧力５０〜２５０Ｋｇｆ／ｃｍ2、８０〜２５０℃の温度で、６０〜２０００秒間、水圧機械にかけて、製品を成形する。射出成形：圧力１０〜２００Ｋｇｆ／ｃｍ2、８０〜２５０℃の温度で、６０〜２０００秒間、射出成形機にかける。
【００２７】
熱風加硫処理：混合物を複数のローラで特定の厚さにこねて軟化させ、８０〜２３０℃の温度でオーブンに入れ、６０〜６００秒間成形する。
【００２８】
上記の反応ルートＢによる製品は、本発明のシラスティック材料を得るために、１２０〜２２０℃の温度で１〜１６時間焼かれる。
【００２９】
反応ルートＡによる製品は、本発明のシラスティック材料を得るために、１２０〜２２０℃の温度で１〜１６時間焼かれ、４〜１６時間熱湯で洗浄され、S&E トリプル−トラフ気相超音波クリーナ３０３６Ｃによって２８ＫＨｚの超音波周波数と２１６００Ｗの超音波電力で５〜３０分間洗浄される。
【００３０】
本発明の水切りボール１０は、従来の成形押圧方法で製造することができる。例えば、以下のステップによって製造することができる。第１に、水切りボール１０の本体部分１１と取っ手部分１２を結合する環状部分を形成するために、シラスティック材料を押圧し、成形するステップと、取っ手部分１２を型に入れて、シラスティック材料を成形して取っ手部分１２の環状部分を覆うステップである。第２に、水切りボール１０の本体部分１１を成形するために、シラスティック材料を型に入れるステップである。または、第１に、シラスティック材料を型に入れることによって水切りボール１０の本体部分１１および取っ手部分１２を結合する環状部分を押し出すステップと、
取っ手部分１２を型に入れ、環状部分を成形する以外に本体部分１１を製造するために材料を加えるステップと、本体部分１１および取っ手部分１２の環状部分を成形するステップである。あるいは、特に水切りボール１０製造のための型を一度のみ使用するステップである。
【００３１】
本発明のシラスティック材料は、流動性の高い液体シラスティック材料であってもよい。液体シラスティック材料を使用する場合、この方法は、射出成形であってもよい（特に、一度だけ成形する方法において）。
【００３２】
本発明の形状は、いかなる適した形状であってもよく、水切りボール１０の大きさの制限はない。
【発明の効果】
【００３３】
以上のように構成した本発明に係る水切りボール１０では、その本体部分１１をシラスティック材料から形成したから、水または他のいかなる溶媒にも溶解しないし、人体に無毒、かつ無味であって、その化学的特性において安定しており、腐食および高温酸素(hot oxygen)に対する耐性が高くて変形しにくく、弾性がある。
【００３４】
このシラスティック材料から形成された水切りボールは、ステンレス製水切りボールの全ての長所を有するだけではなく、低価格であって、シラスティック材料の容易に合成できるという特徴によって容易に加工することができる。
【００３５】
更に、食品がこの台所用品に付着しにくいため、容易に洗浄することができ、シラスティック材料が弾性に優れているため、かかるシラスティック製水切りボール１０は、その使用および収納が便利である。
【発明を実施するための最良の形態】
【００３６】
（実施例１）
本発明の水切りボール１０を得るために、ビス‐メチル‐ビニルシロキサンゲルとＣ‐８とを重量比１００対２の割合で混合してシラスティック材料を生成し、このシラスティック材料を型（取っ手部分１２の環状部分）に流し込み、取っ手部分１２の環状部分を成形するために従来の圧縮成形方法でこれを１６５℃の温度で１０分間圧縮および加硫する。その後、別の型（本体部分に該当するキャビティを有する）にシラスティック材料を流し込んで、従来の圧縮成形方法で１６５℃の温度で１０分間加硫および押圧し、２００℃の温度で４時間これを焼く。
【００３７】
（実施例２）
ビス‐メチル‐ビニルシロキサンゲルとＣ‐８とを重量比１００対０．５の割合で混合してシラスティック材料を生成し、このシラスティック材料を型（取っ手部分１２の環状部分）に流し込み、取っ手部分１２の環状部分を成形するために従来の圧縮成形方法によってこれを１６５℃の温度で５分間圧縮および加硫する。その後、別の型（本体部分１１に該当するキャビティを有する）にシラスティック材料を流し込んで、従来の圧縮成形方法で１６５℃の温度で５分間加硫および押圧し、２００℃の温度で４時間これを焼く。
【００３８】
（実施例３）
本発明の水切りボール１０を得るために、ビス‐メチル‐ビニルシロキサンゲルとＣ‐８とを重量比１００対１の割合で混合してシラスティック材料を生成し、このシラスティック材料を型に流し込み、従来の圧縮成形方法によってこれを１６５℃の温度で１０分間加硫および押圧し、２００℃の温度で４時間焼く。
【００３９】
（実施例４）
本発明の水切りボール１０を得るために、ビス‐メチル‐ビニルシロキサンゲルとＣ‐８とを重量比１００対３の割合で混合してシラスティック材料を生成し、このシラスティック材料を型に流し込み、従来の圧縮成形方法によってこれを１５５℃の温度で１０分間加硫および押圧し、２００℃の温度で４時間焼く。
【００４０】
（実施例５）
シラスティック材料を得るために、ビス‐メチル‐ビニルシロキサンゲル、ポリオルガノハイドロシロキサンおよび白金と、Ｃ‐１９（Ｒ１Ｃ≡ＣＲ２として、抑制剤ＨＣ≡Ｃ化合物、構造式を有しており、Ｒ１とＲ２の両方は、反応性の遊離基であって、信越化学工業株式会社から市販されている）とを、重量比１００対０．５対２．５で混合する。次に、本発明の水切りボール１０を得るために、水切りボール１０用の型にシラスティック材料を流し込み、従来の圧縮形成方法で１５５℃の温度で１０分間加硫、押圧し、２００℃の温度で４時間これを焼く。
【００４１】
（実施例６）
本発明の水切りボール１０を得るために、ビス‐メチル‐ビニルシロキサンゲルとＣ‐３とを重量比１００対１．５の割合で混合してシラスティック材料を生成し、このシラスティック材料を型に流し込み、従来の圧縮成形方法でこれを１６５℃の温度で１０分間加硫、押圧し、２００℃の温度で４時間焼く。
【００４２】
本発明が特定の用語で記載されてきたが、記載された実施例が必ずしも限定的なものであるというわけではないことに留意する必要があり、更に様々な変更及び改造が添付の請求の範囲に記載の本発明の範囲から逸脱することなくなされ得ることに留意されたい。
【図面の簡単な説明】
【００４３】
【図１】本発明の一実施例の水切りボールの斜視図である。
【図２】同水切りボールの正面図である。
【図３】同水切りボールの背面図である。
【図４】同水切りボールの右側面図である。
【図５】同水切りボールの上面図である。
【図６】同水切りボールの下面図である。
【符号の説明】
【００４４】
１０  水切りボール
１１  本体部分
１２  取っ手部分
【図１】
2007050252.tif 000004
【図２】
2007050252.tif 000005
【図３】
2007050252.tif 000006
【図４】
2007050252.tif 000007
【図５】
2007050252.tif 000008
【図６】
2007050252.tif 000009